표 3 에 나타난 바 와 같이 , 상기 실시 예 1 내지 2 의 페인트 보호 필름 용 우레탄 계 필름 은 초기 모듈 러스 가 400 gf / in 내지 1 , 100 gf / in 로 시공 시 작업 성 이 우수 한 것 을 확인 할 수 있 었 다 . 그리고 , 파단 강도 가 16 , 000 gf / in 내지 21 , 000 gf / in 이 고 , 파단 연신 율 이 340 % 내지 360 % 이 므로 , 페인트 보호 필름 으로 사용 하 기 에 적합 한 기계 적 물 성 을 가지 는 것 을 확인 할 수 있 었 다 .